(57)【要約】【課題】本発明は、ヒトの皮膚と、該皮膚に取付けられる、たとえば人工肛門または創傷ケア装具のハイドロコロイド接着剤との少なくとも初期結合を増強する、接着力−増強材料を提供する。【解決手段】本発明の接着力−増強材料は、たとえばシアノアクリレートモノマーからなり、該モノマーは非活性状態で皮膚に適用され；また該モノマーの重合は、接着剤装具を皮膚に押圧したときに、ハイドロコロイド接着剤中の物質によって開始する。該接着力−増強材料はさらに、低Ｔｇ（たとえば＜１０℃）の可塑剤を含有してもよい。【選択図】なし【特許請求の範囲】
【請求項１】
ヒトの皮膚と接着剤装具の皮膚にやさしい接着剤との接着力を増強する接着力−増強材料であって、該接着力−増強材料は、重合活性剤を用いずに適用されるモノマーからなり、接着剤装具とヒトの皮膚との界面物質として役立ち；および上記モノマーは、接着剤装具に含有される物質によって反応開始するようになっていることを特徴とする接着力−増強材料。
【請求項２】
接着力−増強材料が、重合活性剤を用いずに直接、ヒトの皮膚に適用されるようになっている請求項１に記載の接着力−増強材料。
【請求項３】
接着力−増強材料が、重合活性剤を用いずに直接、接着剤装具の接着剤表面に適用されるようになっている請求項１に記載の接着力−増強材料。
【請求項４】
接着力−増強材料が、弱求核試薬および／または弱塩基性化合物によって反応開始するようになっている請求項１に記載の接着力−増強材料。
【請求項５】
モノマーが１,１−ジ置換エチレンモノマーである請求項１に記載の接着力−増強材料。
【請求項６】
１,１−ジ置換エチレンモノマーが、シアノアクリレートモノマーである請求項５に記載の接着力−増強材料。
【請求項７】
シアノアクリレートモノマーが、下式で示される請求項６に記載の接着力−増強材料：
【化１】
2007209759.tif 000003
式中、Ｒは
（ｉ）炭素数１〜２０のアルキル基；
（ii）炭素数１〜２０の直鎖または分枝鎖アルキル基を含む、ヒドロカルビル基および／または置換ヒドロカルビル基；
（iii）アシルオキシ基、ハロアルキル基、アルコキシ基、ハロゲン原子またはシアノ基の１以上で置換された、直鎖または分枝鎖Ｃ１−Ｃ２０アルキル基；
（iv）炭素数２〜２０の直鎖または分枝鎖アルケニル基；
（ｖ）炭素数２〜１２の直鎖または分枝鎖アルキニル基；
（vi）シクロアルキル基；
（vii）アリール基；
（viii）アルキルアリール基；
（ix）炭素数１〜８の、アルキレンアルコキシ置換炭化水素基；および
（ｘ）炭素数１〜８のアルキルおよびアルキレン基（アルキレンの炭素数１〜２）を有するアルキルエステル
の１以上から選ばれる。
【請求項８】
接着力−増強材料が、さらに可塑剤を含有する請求項１に記載の接着力−増強材料。
【請求項９】
可塑剤が低Ｔg を有する請求項８に記載の接着力−増強材料。
【請求項１０】
可塑剤が約１０℃以下のＴg を有する請求項８に記載の接着力−増強材料。
【請求項１１】
可塑剤がシロキサン、シトレートおよび末端封鎖ポリエチレングリコールから選ばれる少なくとも１種の物質からなる請求項８に記載の接着力−増強材料。
【請求項１２】
接着力−増強材料が、ハイドロコロイド接着剤といっしょに使用されるようになっている請求項１に記載の接着力−増強材料。
【請求項１３】
接着力−増強材料が、皮膚と接着力−増強材料間および接着力−増強材料と接着剤間の初期結合強さが接着剤と皮膚間の初期結合強さより大きくなるようになっている請求項１に記載の接着力−増強材料。
【請求項１４】
接着力−増強材料が、接着力−増強材料と皮膚間の結合強さが接着力−増強材料と接着剤間の結合強さよりも短時間で減退するようになっている請求項１に記載の接着力−増強材料。
【請求項１５】
皮膚と該皮膚に取付けられる接着剤装具との結合を増強する接着力−増強材料であって、
モノマー；および
低Ｔg を有する可塑剤
から成ることを特徴とする接着力−増強材料。
【請求項１６】
モノマーが、弱求核試薬によって反応開始する請求項１５に記載の接着力−増強材料。
【請求項１７】
モノマーが、弱塩基性化合物によって反応開始する請求項１５に記載の接着力−増強材料。
【請求項１８】
モノマーが１,１−ジ置換エチレンモノマーである請求項１５に記載の接着力−増強材料。
【請求項１９】
１,１−ジ置換エチレンモノマーが、シアノアクリレートモノマーである請求項１８に記載の接着力−増強材料。
【請求項２０】
シアノアクリレートモノマーが、下式で示される請求項１９に記載の接着力−増強材料：
【化２】
2007209759.tif 000004
式中、Ｒは
（ｉ）炭素数１〜２０のアルキル基；
（ii）炭素数１〜２０の直鎖または分枝鎖アルキル基を含む、ヒドロカルビル基および／または置換ヒドロカルビル基；
（iii）アシルオキシ基、ハロアルキル基、アルコキシ基、ハロゲン原子またはシアノ基の１以上で置換された、直鎖または分枝鎖Ｃ１−Ｃ２０アルキル基；
（iv）炭素数２〜２０の直鎖または分枝鎖アルケニル基；
（ｖ）炭素数２〜１２の直鎖または分枝鎖アルキニル基；
（vi）シクロアルキル基；
（vii）アリール基；
（viii）アルキルアリール基；
（ix）炭素数１〜８の、アルキレンアルコキシ置換炭化水素基；および
（ｘ）炭素数１〜８のアルキルおよびアルキレン基（アルキレンの炭素数１〜２）を有するアルキルエステル
の１以上から選ばれる。
【請求項２１】
可塑剤が約１０℃以下のＴg を有する請求項１５に記載の接着力−増強材料。
【請求項２２】
可塑剤がシロキサン、シトレートおよび末端封鎖ポリエチレングリコールから選ばれる少なくとも１種の物質からなる請求項１５に記載の接着力−増強材料。
【請求項２３】
皮膚にやさしい接着剤材料と、該接着剤材料と接触して接着力を増強する接着力−増強材料とから成る材料であって、
上記接着剤材料は、感圧接着剤とモノマーおよび該モノマーの活性剤から選ばれる１つの物質とからなり；
上記接着力−増強材料は、上記モノマーおよび活性剤から選ばれる他の物質からなり；
ここで、接着剤材料と接着力−増強材料は別々に分離され、およびモノマーの重合が、接着剤材料と接着力−増強材料を互いに接触させると開始する
ことを特徴とする材料。
【請求項２４】
接着剤材料が活性剤を含有し、接着力−増強材料がモノマーを含有する請求項２３に記載の材料。
【請求項２５】
活性剤が、弱求核試薬および／または弱塩基性化合物からなる請求項２３に記載の材料。
【請求項２６】
活性剤がカルボキシメチルセルロースからなる請求項２５に記載の材料。
【請求項２７】
接着剤材料がハイドロコロイド接着剤と含有する請求項２３に記載の材料。
【請求項２８】
モノマーが１,１−ジ置換エチレンモノマーである請求項２３に記載の材料。
【請求項２９】
１,１−ジ置換エチレンモノマーが、シアノアクリレートモノマーである請求項２８に記載の材料。
【請求項３０】
シアノアクリレートモノマーが、下式で示される請求項２９に記載の材料：
【化３】
2007209759.tif 000005
式中、Ｒは
（ｉ）炭素数１〜２０のアルキル基；
（ii）炭素数１〜２０の直鎖または分枝鎖アルキル基を含む、ヒドロカルビル基および／または置換ヒドロカルビル基；
（iii）アシルオキシ基、ハロアルキル基、アルコキシ基、ハロゲン原子またはシアノ基の１以上で置換された、直鎖または分枝鎖Ｃ１−Ｃ２０アルキル基；
（iv）炭素数２〜２０の直鎖または分枝鎖アルケニル基；
（ｖ）炭素数２〜１２の直鎖または分枝鎖アルキニル基；
（vi）シクロアルキル基；
（vii）アリール基；
（viii）アルキルアリール基；
（ix）炭素数１〜８の、アルキレンアルコキシ置換炭化水素基；および
（ｘ）炭素数１〜８のアルキルおよびアルキレン基（アルキレンの炭素数１〜２）を有するアルキルエステル
の１以上から選ばれる。
【請求項３１】
さらに可塑剤を含有する請求項２３に記載の材料。
【請求項３２】
可塑剤がモノマーと同じ材料に含有される請求項３１に記載の材料。
【請求項３３】
可塑剤が接着力−増強材料に含有される請求項３１に記載の材料。
【請求項３４】
可塑剤が低Ｔg を有する請求項３１に記載の材料。
【請求項３５】
可塑剤が０℃から実質的に１０℃を越えない範囲のＴg を有する請求項３１に記載の材料。
【請求項３６】
可塑剤がシロキサン、シトレートおよび末端封鎖ポリエチレングリコールから選ばれる少なくとも１種の物質からなる請求項３１に記載の材料。
【請求項３７】
皮膚と重合モノマー間および重合モノマーと接着剤材料間の初期結合強さが、接着剤材料と皮膚間の初期結合強さより大きい請求項２３に記載の材料。
【請求項３８】
重合モノマーと皮膚間の結合強さが、重合モノマーと接着剤材料間の結合強さよりも短時間で減退する請求項２３に記載の材料。
【請求項３９】
皮膚と接着剤装具間の界面に接着力−増強材料を設置して、皮膚と接着剤材料間の少なくとも初期結合強さを増強する方法であって、接着力−増強材料は、接着剤装具に含有される物質によって重合可能なモノマーからなることを特徴とする増強法。
【請求項４０】
モノマーを非活性状態で直接、皮膚に適用する請求項３９に記載の増強法。
【請求項４１】
モノマーを皮膚に適用した後、該モノマー上に接着剤装具を適用する請求項４０に記載の増強法。
【請求項４２】
接着剤装具がハイドロコロイド接着剤を含有する請求項３９に記載の増強法。
【請求項４３】
皮膚と該皮膚に取付けられる接着剤装具との少なくとも初期結合強さを増強する方法であって、
接着剤装具に含有される物質によって重合可能なモノマーを、非活性状態で適用し、適用したモノマーが皮膚と接着剤装具との界面物質として役立つことを特徴とする増強法。
【請求項４４】
モノマーを適用する工程が、モノマーを直接皮膚に適用することからなる請求項４３に記載の増強法。
【請求項４５】
モノマーを皮膚に適用した後、接着剤装具を皮膚に適用する工程をさらに包含する請求項４４に記載の増強法。
【請求項４６】
接着剤装具をヒトの皮膚に取付けるためのアタッチメントを準備する方法であって、
皮膚との結合をなす重合可能なモノマーを準備し；次いで（ｉ）モノマーを重合する活性剤および（ii）モノマーとは無関係に皮膚に結合する感圧接着剤からなる接着剤装具を準備し、これによって、使用中にモノマーと接着剤装具を組合せることにより、アタッチメントを準備することを特徴とする準備法。
【請求項４７】
接着剤装具をヒトの皮膚に取付ける方法であって、
皮膚との結合をなす重合可能なモノマーを準備し；次いで（ｉ）モノマーを重合する活性剤および（ii）モノマーとは無関係に皮膚に結合する感圧接着剤からなる接着剤装具を準備し；次いでモノマーを接着剤装具といっしょに用いて、接着剤装具を皮膚に取付けることを特徴とする取付法。
【発明の詳細な説明】
【技術分野】
【０００１】
本発明は、たとえば着用者の皮膚に製品を取付けるための、皮膚用接着剤の分野に関する。本発明は特に、創傷ケアや人工肛門の分野で有用であるが、本発明はこれらの用途分野に限定されるものではない。１つの非制限的側面において、本発明は、皮膚の準備材料（preparation material）と皮膚用接着剤の組合せに関係しうる。
【背景技術】
【０００２】
多くの人工肛門および創傷ケア製品には、使用者の皮膚に結合する皮膚にやさしいハイドロコロイド接着剤が使用される。ハイドロコロイド接着剤は一般に、排出物への露出から皮膚を保護しながら、皮膚との優れた結合を付与する。またハイドロコロイド接着剤は、使用後に、皮膚上に残余をほとんどもしくは全く残さないで、皮膚から剥がすこともできる。しかしながら、ハイドロコロイド接着剤と皮膚間の結合強さは、ハイドロコロイド接着剤を最初に適用したときに比較的弱く、そして６０分までの接触後に、その最大強さに到達しうるにすぎない。結合強さは典型例として、最初の１５〜６０分の着用中に、徐々に発現する。初期の段階では、発現する結合強さは排出物との接触により害され、接着剤の性能は結合強さおよび接着剤の有効な持続期間に関して低下する。このことは、望ましくない短い着用時間や、排出物漏出の危険に導く可能性があり、着用者に対し潜在的な不快と困惑を起させる。
【０００３】
ハイドロコロイド接着剤の分野に関連しないが、皮膚用接着剤として２−オクチルシアノアクリレート含有パラベンの形態が知られている。この皮膚用接着剤は液体で、該接着剤を重合する活性剤を含有する特別なアプリケーターの使用により、皮膚に直接適用される。アプリケーターの使用は、接着剤を硬化させるため重合を開始するのに不可欠である。該液体がいったんアプリケーターの活性剤と接触すると、接着剤は素早く硬化を始めるので、直ちに皮膚へ適用しなければならない。
【０００４】
このような接着技法は、切り傷や擦過傷のシールには有効であるが、人工肛門用装具（ostomy appliance）などのデバイスを皮膚に取付ける、通常のハイドロコロイド接着剤の代用物として全く非実用的である。特別なアプリケーター使用適用後の液体の急な硬化は、（ｉ）特別なアプリケーターを用い所望の皮膚領域に素早くかつ正確に液体を適用し；次いで（ii）接着剤が硬化する前に、正しい位置に素早く人工肛門用デバイスを適用するためには、かなりの器用さが必要となることを意味する。このような器用さは、多くの人工肛門患者（多くの場合、年配者および／または虚弱者）の能力を完全に超えるものである。また、器用な人工肛門患者の場合でも、使用の困難さは極度に不快となるだろう。
【発明の開示】
【発明が解決しようとする課題】
【０００５】
本発明は、上述の問題を心に留めて案出されたものである。
【課題を解決するための手段】
【０００６】
本発明の１つの側面は、接着剤人体装具と共用する接着力−増強材料を提供する。接着力−増強材料は、以下に示す特徴の１つ以上を付与する：
（ａ）接着剤装具の皮膚への結合（たとえば初期結合）の増強；
（ｂ）ハイドロコロイド接着剤であること；
（ｃ）皮膚と接着剤装具の接着剤との界面物質（interface）として作用し、または使用されること；
（ｄ）接着剤装具を皮膚に適用する前に、皮膚準備材料または接着剤装具の表面として皮膚への適用；
【０００７】
（ｅ）シアノアクリレートなどのモノマー、たとえばα−シアノアクリレート；
（ｆ）適用プロセス中、モノマーの重合開始のための追加の活性剤を使用しない適用（たとえば使用者の皮膚、または接着剤装具の接着剤のいずれかへの適用）；
（ｇ）接着力−増強材料を接着剤と接触させると、重合が自動的に開始すること、たとえば初めに接着力−増強材料を皮膚に適用すれば、皮膚上の接着力−増強材料に接着剤装具の接着剤を押圧すると、重合が開始すること；
【０００８】
（ｈ）接着剤に含有される物質によって、重合が開始すること、たとえばモノマーは、接着剤中に存在させてもよい、弱求核試薬または弱塩基性化合物によって反応開始するようになっていること；
（ｉ）重合後でも、多少の柔軟性を持つ接着力−増強材料を付与できるように、比較的低いＴｇを有する、モノマーと共重合してコポリマーを形成する反応性可塑剤またはポリシアノアクリレートと別個に残存する非反応性可塑剤；
【０００９】
（ｊ）接着剤と皮膚間直接の初期結合よりも強い、皮膚と重合した接着力−増強材料間および重合した接着力−増強材料と接着剤間の初期結合；
（ｋ）接着力−増強材料との結合から、下にある皮膚との結合へ移動する接着剤の結合；および
（ｌ）皮膚から剥がしたときに、接着剤と共に実質上そのままの状態で（intact）残存する接着力−増強材料（この結果、接着力−増強材料は、皮膚上に実質的追加の残余を生成しないこと）。
【００１０】
別の側面から見れば、シアノアクリレートモノマーは、たとえばヒトの皮膚に取付けられる人工肛門または創傷ケア装具の、皮膚とハイドロコロイド接着剤間の少なくとも初期結合を増強する接着力−増強材料として使用される。該モノマーは、非活性状態で皮膚に適用される。モノマーの重合は、接着剤装具を皮膚に押圧したときに、ハイドロコロイド接着剤中の物質によって開始する。接着力−増強材料はさらに、低Ｔｇ（たとえば＜１０℃）を有する反応性または非反応性可塑剤を含有してもよい。
本発明の他の特徴は、特許請求の範囲に規定され、および／または当業者にとって理解できるだろう。
【発明を実施するための最良の形態】
【００１１】
図１は、接着剤装具を皮膚に取付ける第１例の工程のフローチャートである。
図２は、第１例に係る皮膚準備材料としての、ヒトの小孔周囲皮膚に適用した接着力−増強材料の概略断面図である。
図３は、第１例に従って皮膚に適用した接着剤装具の接着剤部分の概略断面図である。
図４は、接着剤装具を皮膚に取付ける第２例の工程のフローチャートである。
【００１２】
図面を参照すれば、接着力−増強材料１０は、ヒトの皮膚１２と接着剤装具１４の接着剤１８との接着力を増強するのが例証される。皮膚１２と接着剤１８との界面物質として
、接着力−増強材料１０が設置もしくは使用される。
接着剤装具１４は、たとえば人工肛門用パウチまたは該パウチ用の体側カップリング部材などの人工肛門用装具であってよい。皮膚１２は、小孔１６（点線で図示）を囲む小孔周囲皮膚であってよい。別法として、接着剤装具１４は、創傷ケア装具、あるいは他の幾つかの装具、たとえば医療または非医療装具、あるいは個人の衛生装具であってよい。
【００１３】
接着剤装具１４は、接着剤１８の層またはパッドもしくはウェファーからなる。接着剤１８は、皮膚にやさしい接着剤である。接着剤１８は、ハイドロコロイド含有（たとえばハイドロコロイドをベースにした）接着剤である。接着剤１８はたとえば、Bristol−Myers Squibb Companyの一部門のConva Tecから入手しうる、Stomahesive（登録商標）またはDurahesive（登録商標）であってよい。
【００１４】
接着力−増強材料１０は、モノマーからなる（接着力−増強材料の適用後、少なくとも活性化の前に）。モノマーは好ましくは、非活性状態で適用される（たとえば、接着力−増強材料１０の適用中、追加の活性剤を使用せずに）。モノマーは、接着剤１８に含有される物質によって反応開始できる種類のものが好ましい。たとえば、モノマーの重合は、弱求核試薬または弱塩基性化合物によって開始しうる。
【００１５】
接着剤１８中の活性剤物質は、接着剤組成の標準成分（たとえばカルボキシメチルセルロース・ナトリウム（ＮａＣＭＣ））であってよく、あるいは接着剤１８に加えられ、それ単独で接着力−増強材料１０の活性剤として役立つ物質であってもよい。モノマーは好ましくは、たとえば室温または標準の皮膚表面温度にて、周囲条件で反応開始できる種類のものである。上記が好ましい方法であるが、モノマーの適用前に皮膚表面に開始剤を適用することも可能である。
【００１６】
モノマーは、１，１−ジ置換エチレンモノマーであってよい。モノマーは、下式で示されるものであってよい。
【化１】
2007209759.tif 000002
式中、Ｒは
（ｉ）炭素数が少なくとも１で、好ましくは２０を越えないアルキル基；
（ii）炭素数１〜２０の直鎖または分枝鎖アルキル基を含む、ヒドロカルビル（hydrocarbyl）基または置換ヒドロカルビル基；
（iii）アシルオキシ基、ハロアルキル基、アルコキシ基、ハロゲン原子またはシアノ基の１以上で置換された、直鎖または分枝鎖Ｃ１−Ｃ２０アルキル基；
【００１７】
（iv）炭素数２〜２０の直鎖または分枝鎖アルケニル基；
（ｖ）炭素数２〜１２の直鎖または分枝鎖アルキニル基；
（vi）シクロアルキル基；
（vii）アラルキル基；
（viii）アルキルアリール基；
（ix）アリール基；
（ｘ）炭素数１〜８の、アルキレンアルコキシ置換炭化水素基；および
（xi）炭素数１〜８のアルキルおよびアルキレン基（アルキレンの炭素数１〜２）を有するアルキルエステル
の１以上から選ばれる。
【００１８】
モノマーはシアノアクリレート、たとえばポリシアノアクリレートであってよい。モノマーはたとえば、２−オクチルシアノアクリレート、デシルシアノアクリレート、２−エチルヘキシルシアノアクリレート、ブチルシアノアクリレート、メチルシアノアクリレート、３−メトキシブチルシアノアクリレート、２−ブトキシエチルシアノアクリレート、２−イソプロポキシエチルシアノアクリレート、１−メトキシ−２−プロピルシアノアクリレートのいずれかであってよい。
【００１９】
接着力−増強材料１０は、さらに可塑剤を含有する。可塑剤は、重合後の接着力−増強材料１０の柔軟性を改善する。可塑剤は低Ｔｇを有する。たとえばＴｇは、２０℃以下、好ましくは１０℃以下である。Ｔｇの値が低ければ低いほど、接着力−増強材料１０の脆性が小さくなる（たとえば重合後）。接着剤装具１４を皮膚１２に取付けるには、接着剤１８と接着力−増強材料１０の層は、皮膚１２に合致するのに十分な柔軟性を有することが望ましい。
【００２０】
また、接着力−増強材料１０と接着剤１８は、人体の動きあるいは皮膚１２の他の形状変化に応じて屈曲しうることが望ましい。このことは、接着剤装具１４の着用時間を通じて、皮膚準備層１０および接着剤１８の組合せと、皮膚１２間の良好な接触を確実にする。可塑剤としては、シロキサン、シトレートおよび末端封鎖（end capped）ポリエチレングリコールから選ばれる１種（または２種以上の混合物）が挙げられる。
【００２１】
次に接着力−増強材料１０の２つの異なる使用例について説明する。第１の例では、接着力−増強材料１０を皮膚準備材料として直接、皮膚１２に適用してから、その後に該皮膚１２に接着剤１８を押圧して、接着剤装具１４を取付ける。第２の例では、接着剤１８の接着面に接着力−増強材料１０を適用した後、該接着剤１８を皮膚１２に押圧して、接着剤装具１４を取付ける。
【００２２】
いずれの例においても、接着力−増強材料１０は、液体形状またはペーストもしくはゲルであってよい。皮膚準備材料１０の供給および／または適用は、適当な形態で行なってよく、たとえば、塗布綿棒；スプレーボトル；滴壜；ロールオンボトル；アプリケーターワイプ付ホイルパケット（foil packet）；われやすいアンプル；ブラシアプリケーター付ボトル；ディスペンサー・ホイルパケット；フェルトペンマーカー；ペーストチューブ；われやすい使い捨て容器（たとえばプラスチック製）を用いて行なう。
【００２３】
接着力−増強材料１０は、実質上透明（無色）のもの、あるいは視覚助成として軽くまたは濃く着色してもよい。接着力−増強材料１０は、厚みがたとえば接着剤１８のそれより小さい、薄層もしくはコーティングで適用されてよい。このような薄いコーティングは、（ｉ）接着剤１８と皮膚１２間の直接結合、および（ii）接着剤１８と中間物の接着力−増強材料１０間および接着力−増強材料１０と皮膚１２間の間接結合（たとえば多段結合）として発現する平行結合（parallel bonds）を可能ならしめる。
【００２４】
別の形態において、接着力−増強材料１０は、液体、ペーストまたはゲルで適用する代わりに、別個の部材（図示せず）の形状または該部材に支持されてよい。
図１〜３を参照すれば、使用者は使用に際し、接着剤装具１４の装着前の第１工程３０として、皮膚準備材料としての接着力−増強材料１０の層を、皮膚１２の領域に適用し、該皮膚領域に接着剤装具１４を装着する。接着力−増強材料１０は、いずれの活性剤も用いずに適用でき、この結果、少なくとも接着力−増強材料１０が皮膚１２面上で孤立して残存している間は、モノマーは非活性のままでいる（未重合）。このことは、接着力−増強材料１０をゆっくり適用できるようにし、また接着力−増強材料１０が皮膚１２の所望領域にわたって容易に広がるのを可能ならしめる。またかかる技法は、使用者が接着剤装具１４を即座に装着する必要をも回避する。
【００２５】
次工程３２において（図１）、使用者が接着力−増強材料１０の適用配分に満足した後、使用者は皮膚１２の目標領域に、接着剤装具１４の接着剤１８を押圧する。ウェファー１８の接着面は最初に、保護シート（たとえばシリコーン剥離紙（図示せず））でカバーしておき、これを剥がすことにより、ウェファー１８の接着面を露出させてもよい。
【００２６】
接着力−増強材料１０と接着剤装具１４の組合せは、以下に示す事項の１つ以上を達成しうるようになっている：
（ａ）モノマーを含有する接着力−増強材料１０は、重合活性剤を用いずに適用され、この結果、接着力−増強材料１０を非活性状態で適用しうる。
（ｂ）接着力−増強材料１０の硬化時間が十分に長いため、接着力−増強材料１０に接着剤装具１８を押圧すると、皮膚１２および接着剤１８を湿らすことができ、これによって、皮膚１２、接着力−増強材料１０および接着剤１８間の優れた接触が得られる。
【００２７】
（ｃ）接着力−増強材料１０のコーティングに、接着剤装具１４の接着剤１８を押圧接触させると、接着剤装具１４の接着剤１８の１種以上の成分によって開始するモノマーの重合が開始し、このため、使用者によって使用すべき追加の活性剤の必要が回避される。
（ｄ）重合時、接着力−増強材料１０と皮膚１２間および接着力−増強材料１０と接着剤１８間の結合の組合せは、接着剤１８と皮膚１２間の初期結合よりも強い結合を付与し、これによって、接着力−増強材料１０を用いずに皮膚１２に直接接着剤１８を適用した場合と比較して、接着剤１８の初期結合強さを有意義に改善することができる。
【００２８】
（ｅ）接着剤１８と皮膚１２間の直接結合の初期発現中でも、皮膚１２および接着剤１８の下面は、腐食性排出物から保護される。
（ｆ）柔軟性（たとえば可塑剤による）が、接着剤装具１４の、下にある皮膚１２への優れた合致性を可能ならしめる。
（ｇ）通気性によって、たとえば皮膚１２から接着剤１８への水分透過が可能となる。
（ｈ）接着剤１８と下にある皮膚１２間の直接の結合強さが、通常のハイドロコロイド接着剤と同様に発現する。
【００２９】
（ｉ）接着力−増強材料１０と皮膚１２間の結合強さは、接着力−増強材料１０と接着剤１８間の結合強さよりもゆっくりと低下する。
（ｊ）移動する結合強さは主として、接着力−増強材料１０および皮膚１２によって得られる間接結合よりむしろ、接着剤１８と皮膚１２間に発現する直接結合にある。
および
（ｈ）皮膚１２から接着剤装具１４を剥がしたときに、接着力−増強材料１０は接着剤１８と共にそのままの状態で残存し、これによって、皮膚１２上に残余がほとんどもしくは全くない。
【００３０】
次に図４を参照して、第２例についてより詳しく説明する。第２例において、接着力−増強材料１０を直接皮膚に適用する代わりに、第１工程３６として、接着剤１８の接着面に接着力−増強材料１０を適用してもよい。上述の如く、接着剤１８の表面を最初にシート（図示せず）で保護し、該シートを剥がしてから、該接着剤１８に接着力−増強材料１０を適用する。
その後、第２工程３８として、接着力−増強材料１０を持った接着剤１８を、皮膚１２に対し押圧し、この結果、接着力−増強材料１０は接着剤１８と皮膚１２間に界面物質（interface）を付与する（図３）。
【００３１】
第２例において、接着力−増強材料１０の重合は、接着剤１８の表面に接着力−増強材料を適用したときに開始する。従って、使用者は余儀なく、接着力−増強材料１０の接着剤１８への適用後、比較的素早く皮膚１２に接着剤装具１４を装着させられる。それにもかかわらず、第２例の工程はなお、接着力−増強材料１０を最初に活性状態で皮膚１２に適用した場合よりも、ゆっくりと実施することができる。また第２例は、第１例の特徴および利点（ａ）および（ｃ）〜（ｋ）の全てを同程度に十分達成せしめることができる。別法として、接着剤１８および接着力−増強材料１０が、皮膚１２に対し押圧したときに、体温まで温まるまで、重合を遅延する（または少なくとも遅らせる）ことができる。
【００３２】
上記の説明は、本発明の好ましい具体例を例証したものにすぎない。本発明の技術的範囲および／または精神の範囲内で、多くの改変および等価物を採用することができよう。特に、本発明は上記説明した特定の材料にのみに限定されるものでなく；及び上記説明と同じ原理に基づき、他のシアノアクリレートまたは非シアノアクリレート物質を用いても、上記効果の幾つかもしくは全てを達成しうることが理解されるであろう。それでもやはり、シアノアクリレートが、その優れた結合強さゆえに、接着力−増強材料の極めて好ましいモノマーである。
【図面の簡単な説明】
【００３３】
【図１】本発明に係る接着力−増強材料の使用態様の第１例を示すフローチャートである。
【図２】図１の第１例において、接着力−増強材料をヒトの小孔周囲皮膚に適用した状態を示す概略断面図である。
【図３】図２の状態に接着剤装具を取付けた状態を示す概略断面図である。
【図４】本発明に係る接着力−増強材料の使用態様の第２例を示すフローチャートである。
【符号の説明】
【００３４】
１０：接着力−増強材料
１２：皮膚
１４：接着剤装具
１６：小孔
１８：接着剤
【図１】
2007209759.tif 000006
【図２】
2007209759.tif 000007
【図３】
2007209759.tif 000008
【図４】
2007209759.tif 000009
【外国語明細書】
2007209759.tif 000010
2007209759.tif 000011
2007209759.tif 000012
2007209759.tif 000013
2007209759.tif 000014
2007209759.tif 000015
2007209759.tif 000016
2007209759.tif 000017
2007209759.tif 000018
2007209759.tif 000019
2007209759.tif 000020
2007209759.tif 000021
2007209759.tif 000022
2007209759.tif 000023
2007209759.tif 000024
2007209759.tif 000025
2007209759.tif 000026
【図１】
2007209759.tif 000027
【図２】
2007209759.tif 000028
【図３】
2007209759.tif 000029
【図４】
2007209759.tif 000030